(57)【要約】【課題】フィルム状を含めた高比重プラスチックを比重分離させる方法を提供することである。【解決手段】プラスチック混合物を液体中で比重分離する方法であって、前記プラスチック混合物に気体中または液体中で酸化処理を行う酸化処理工程と、前記酸化処理工程後のプラスチック混合物に付着または内包した気泡を除去する脱気工程とを含む工程を設定することにより、フィルム状を含めた高比重プラスチックが混入している廃プラスチック混合物からの高比重プラスチック分離することができる方法を提供できた。【選択図】  図１
2011031545.tif 000002
【特許請求の範囲】
【請求項１】
プラスチック混合物を液体中で比重分離する方法であって、前記プラスチック混合物に気体中または液体中で酸化処理を行う酸化処理工程と、前記酸化処理工程後のプラスチック混合物に付着または内包した気泡を除去する脱気工程と、湿式比重分離工程と、を含むことを特徴とするプラスチック混合物からの高比重プラスチック分離方法。
【請求項２】
酸化処理工程が、気体中または液体中でオゾン処理をする工程であることを特徴とする請求項１記載のプラスチック混合物からの高比重プラスチック分離方法。
【請求項３】
脱気工程が、減圧化、超音波発射、攪拌または遠心式などの気泡に対する吸引力、衝撃力または剥離力を発生させる工程であることを特徴とする請求項１または２に記載のプラスチック混合物からの高比重プラスチック分離方法。
【請求項４】
プラスチック混合物を液体中で比重分離する方法であって、プラスチック混合物を含む液体へオゾンを導入するオゾン処理工程と、前記オゾン処理工程後、オゾン気泡の残存中またはオゾン気泡の消滅後に、前記オゾン処理工程後の液体を所定の攪拌速度及び時間で攪拌する攪拌工程と、湿式比重分離工程と、を含むことを特徴とするプラスチック混合物からの高比重プラスチック分離方法。
【発明の詳細な説明】
【技術分野】
【０００１】
本発明は、複数種のプラスチックを含むプラスチック混合物から高比重プラスチックの分離方法に関する。詳しくは、複数種のプラスチックを含むプラスチック混合物からフィルム状、塊状、扁平状、及び異形状などすべての形状の高比重プラスチックの比重分離方法に関する。
【背景技術】
【０００２】
近年、廃プラスチックのリサイクル率は上昇しているが、リサイクル時の問題として、廃プラスチック中にポリ塩化ビニル（ＰＶＣ）やポリ塩化ビニリデン（ＰＶＤＣ）のような高比重である塩素含有プラスチックの混入があり、またリサイクルに必要とする高純度の原料が得られにくい。
【０００３】
塩素含有プラスチックが混入した廃プラスチック混合物を使用すると、廃プラスチックを再度プラスチック原料の材料として使用するなどのマテリアルリサイクル、廃プラスチックを化学反応により組織変換した後に再使用するなどのケミカルリサイクル、廃プラスチックを固形燃料として使用するなどのサーマルリサイクルのいずれの方法においても加温や焼却プロセスがあることが多いため、塩素含有プラスチックから塩化水素ガスやダイオキシン類が発生する恐れがある。
【０００４】
また、容器包装プラスチックの主原料として、使用済み容器包装プラスチックから低比重プラスチックであるポリエチレン（ＰＥ）とポリプロピレン（ＰＰ）を高純度で分離できないと、リサイクル原料を使用して製造した再商品化製品の品質が未使用原料の場合と比較して劣る恐れがある。
【０００５】
容器包装プラスチックからはＰＥとＰＰを分離し、再商品化をしている。これらは密度は水（約１ｇ／ｃｍ３）より小さく、理論的には代表的な密度が１．１〜１．４ｇ／ｃｍ３であるポリスチレン、アクリル、ポリカーボネート、ＰＶＣ及びＰＶＤＣなどの高比重プラスチックと湿式比重分離にて分離することが可能である。
【０００６】
しかしながら、ＰＶＣやＰＶＤＣは食品用のラップによく使われるようにプラスチックなどに付着しやすい性質をもっており、また自己で丸まった場合などはネジレた状態を保持しやすく、水中に浸した場合でもネジレ内部に気泡を保持する場合がある。
【０００７】
また、いびつな形状や凹凸形状などを有する薄板状又は小片状の高比重プラスチックであると付着した気泡が除去されにくい場合がある。
【０００８】
それらの場合、見かけ比重が１より軽くなる場合があり、実際の比重分離においてＰＶＣ及びＰＶＤＣなどの塩素含有プラスチックや、ポリスチレン及びアクリルなどの高比重プラスチックが、ＰＥやＰＰを多く含む浮上分に混入し、高比重プラスチックと低比重プラスチックとの比重分離が困難であった。
【０００９】
特に、高比重プラスチックの中において、食品用のラップによく使われるＰＶＣやＰＶＤＣの形状はフィルム状であり、例えば比重１．４のＰＶＣを使用した場合、５ｍｍ角で厚み１０μｍのフィルム状プラスチックと５ｍｍ角のペレット状のプラスチックとの比表面積差は理論上１６７倍もある。
【００１０】
このため、内部に含まれた気泡や付着した気泡の影響を受けやすく、高比重プラスチックであっても形状がフィルム状であるものはペレット状のものに比較して、気泡が付着等した場合にペレット状のものが沈降する条件においてもフィルム状のものが浮上したままで沈降しにくいため、高比重プラスチックと低比重プラスチックとの比重分離が困難であった。
【００１１】
従来、以下のような高比重プラスチックと低比重プラスチックとの比重分離を行う技術が開示されている。
【００１２】
比重分離装置の上流側に、廃プラスチックを破砕した、軽重フラフ群からなる廃プラスチックフラフと水とを供給して混合攪拌するための混合攪拌槽を有し、該混合攪拌槽から送出された混合スラリを減圧脱気するための真空脱気塔を有し、該真空脱気塔から攪拌機で強制的に比重分離槽に送出し、上部に散水用樋を設け該散水用樋からの落下水により前記比重分離槽をかき乱して重質フラフ群を軽質フラフ群から分離する比重分離装置が開示されている（例えば、特許文献１参照）。
【００１３】
また、低比重プラスチックであるポリエチレンと高比重プラスチックである塩化ビニルとを含む廃プラスチック粒子が水とによって懸濁した水中に向かって超音波を発射することにより、廃プラスチック粒子から脱気させる脱気段階と、脱気した廃プラスチック粒子を水に入れることにより、ポリエチレン粒子と塩化ビニル粒子とを比重分離する分離段階を含む廃プラスチック分別法が開示されている（例えば、特許文献２参照）。
【００１４】
さらには、廃プラスチックに水蒸気を当てプラスチック内の細孔内の空気を脱気させ、さらに雰囲気を冷却して水蒸気を液化させ細孔内に液化水をしみこませてあらかじめ濡れ性付与させてから、投入槽に投入し該投入槽内に設置したスクリューで強制的に分散させて短時間で分離槽に移行させて、ほとんど流れのない分離槽で比重差により高比重物と低比重物とを分離する方法が開示されている（例えば特許文献３参照）。
【発明の概要】
【発明が解決しようとする課題】
【００１５】
しかし、特許文献１では、真空脱気後に、比重分離槽上部の散水用樋からの落下水により比重分離槽をかき乱すことにより気泡が発生するので、これらの気泡がシワシワ状態になっているフィルム状高比重プラスチックや、凹凸形状を有する薄板または小片状の高比重プラスチックに再付着する可能性があるという問題があった。
【００１６】
また、混合攪拌槽、真空脱気塔、散水用樋及び比重分離槽などの装置を必要とするので、設備が多段化、複雑化し、真空を取り扱うので操作が複雑化することや安全面での問題があり、真空にしなければならないので多量の廃プラスチックの処理を一度に行おうとするとコスト高になるという問題がある。
【００１７】
特許文献２では、超音波によるキャビテーション現象によって引き起こされた気泡が破裂するときのエネルギーが達しやすい廃プラスチックの表面からの気泡は取り除かれるが、丸まったフィルム状高比重プラスチックに内包された気泡、複雑な形状の凹み部に付着した気泡、または超音波発生器との間に他の廃プラスチックが浮遊して介在している状態の廃プラスチックの表面に付着している気泡に対しては前記エネルギーが達しにくいため脱気に時間がかかるという問題がある。
【００１８】
また、廃プラスチックに対して超音波を発射させるために容積が小さいほど好ましい混合槽と、廃プラスチックを比重分離するために一定の開口面積を必要とする比重分離槽とは１つの水槽に併合できないので小型化できにくいという問題があり、超音波を個々の廃プラスチックに向けて発射するので多量の廃プラスチックの処理を一度に行おうとするとコスト高になるという問題がある。
【００１９】
特許文献３では、工程間の移動などの過程において水蒸気処理した廃プラスチックが移動する過程で受ける種々の衝撃により細孔内の水が排出されて親水化効果が薄まり、また処理すべき廃プラスチックをあらかじめ水蒸気で前処理した後から投入槽に投入するまでの過程においてプラスチック表面が乾燥する可能性があり細孔内の水分が脱水するので親水化効果が薄まるという問題がある。
【００２０】
また、水蒸気という高温を扱うので安全面で懸念があるという問題があった。
【００２１】
そこで、本発明の目的は、フィルム状、いびつな形状、凹凸の形状など種々の形状の高比重プラスチックに付着または内包された気泡を容易に脱気させる方法を提供することである。
【課題を解決するための手段】
【００２２】
本発明において、「高比重プラスチック」とは、比重が１．００超のプラスチックを意味し、「低比重プラスチック」とは、比重が１．００未満のプラスチックを意味する。
【００２３】
プラスチックを比重の代表値で分けると、低比重プラスチックにはＰＰ（比重０．９）やＰＥ（比重０．９）が該当し、高比重プラスチックにはポリスチレン(ＰＳ、比重１．１）、アクリル（ＰＭＭＡ、比重１．１）、ポリカーボネート（ＰＣ、比重１．２）、ポリエチレンテフレタレート（ＰＥＴ、比重１．３）、ＰＶＣ（比重１．４）やＰＶＤＣ（比重１．４）が該当する。
【００２４】
本発明において、「プラスチック混合物」とは、ＰＰやＰＥの低比重プラスチックのうち少なくとも１種類以上と、ＰＥＴ、ＰＭＭＡ、ＰＣなどの高比重プラスチック、及びＰＶＣやＰＶＤＣの塩素含有高比重プラスチックのうち少なくとも１種類以上と、が混在しているプラスチックの混合物を意味する。
【００２５】
本発明において、「オゾン気泡」とは、オゾン処理を液体中で実施した際に発生する気泡を意味する。また、オゾンに暴露すると、特開２００６−３０５７８４号公報の段落［００１０］に記載のある「プラスチック混合物に含まれる塩素含有プラスチックは、オゾン処理などの酸化処理により他のプラスチックに比べて酸化（親水化）されやすい」という効果がある。
【００２６】
本発明において、「塩素含有プラスチック」とは、塩素を有機骨格に含有するプラスチックを意味し、ＰＶＣ、ＰＶＤＣ及びこれらの共重合体等が含まれる。
【００２７】
本発明において、「フィルム状のプラスチック」とは、薄皮または薄膜（広辞苑第六版）状であって、ネジレ状態になりやすく空気を付着あるいはネジレた内部に内包しやすいプラスチックを意味する。
【００２８】
上記の課題を解決するために、請求項１にかかるプラスチック混合物からの高比重プラスチック分離方法の発明は、プラスチック混合物を液体中で比重分離する方法であって、前記プラスチック混合物に気体中または液体中で酸化処理を行う酸化処理工程と、前記酸化処理工程後のプラスチック混合物に付着または内包した気泡を除去する脱気工程と、湿式比重分離工程と、を含むことを特徴とする。
【００２９】
請求項２にかかるプラスチック混合物からの高比重プラスチック分離方法の発明は、請求項１の発明において、酸化処理工程が、気体中または液体中でオゾン処理をする工程であることを特徴とする。
【００３０】
請求項３にかかるプラスチック混合物からの高比重プラスチック分離方法の発明は、請求項１または２において、脱気工程が、減圧化、超音波発射、攪拌または遠心式などの気泡に対する吸引力、衝撃力または剥離力を発生させる工程であることを特徴とする。
【００３１】
請求項４にかかるプラスチック混合物からの高比重プラスチック分離方法の発明は、プラスチック混合物を液体中で比重分離する方法であって、プラスチック混合物を含む液体へオゾンを導入するオゾン処理工程と、前記オゾン処理工程後、オゾン気泡の残存中またはオゾン気泡の消滅後に、前記オゾン処理工程後の液体を所定の攪拌速度及び時間で攪拌する攪拌工程と、湿式比重分離工程と、を含むことを特徴とする。
【発明の効果】
【００３２】
請求項１に記載の発明は、廃プラスチック混合物から比重差を利用して分離するあたり、ＰＰ（比重０．９）やＰＥ（比重０．９）などの低比重プラスチック群のうちの少なくとも１種類の低比重プラスチックと、ポリスチレン(ＰＳ、比重１．１）、ＰＭＭＡ（比重１．１）、ポリカーボネート（比重１．２）、ＰＥＴ（比重１．３）、ＰＶＣ（比重１．４）やＰＶＤＣ（比重１．４）などの高比重プラスチック群のうちの少なくとも１種類の高比重プラスチックとを含む廃プラスチック混合物を、見かけ比重により高比重プラスチックが低比重プラスチック側に混入することなく、それぞれのプラスチック材質固有の比重により比重１超の高比重プラスチックと比重１未満の低比重プラスチックとを容易に比重分離することができる。
【００３３】
さらに、ＰＰやＰＥなどの低比重プラスチックに付着したフィルム状のＰＶＣやＰＶＤＣなどの高比重プラスチックを剥離させ沈降させて分離でき、ネジレて皺になって空気を付着または内包した、またはネジレて丸まって空気を内包したフィルム状のＰＶＣやＰＶＤＣなどの高比重プラスチックも沈降させて分離でき、凹凸等の複雑形状部の表面を有する高比重プラスチックも沈降させて分離でき、フィルム状、塊状、扁平状、及び異形状などすべて形状の高比重プラスチックを沈降させて分離することができるという効果を奏する。
【００３４】
高比重プラスチックである塩素含有プラスチックを低比重プラスチックに混入させることがないので、廃プラスチック混合物からＰＥやＰＰの低比重プラスチックを高精度で分離でき、容器包装プラスチックに原料として使用されるＰＥやＰＰの高純度のリサイクル原料が得られるという効果を奏する。
【００３５】
また、フィルム状などの形状のプラスチックの表面を疎水性から親水性に改質するので、脱気に要するエネルギーが低く、かつ短時間で気泡を除去できるという効果を奏する。
【００３６】
請求項２の発明は、請求項１の発明と同じ効果を奏する。さらに、廃プラスチック混合物に対するオゾン処理を気体中においても液体中においても実施することができるという効果を奏する。これは浮遊選別法では分離するために必要であるオゾン気泡は本発明における分離には不必要だからである。
【００３７】
請求項３の発明は、請求項１または２の発明と同じ効果を奏する。さらに、脱気工程は、減圧化、超音波発射、攪拌または遠心式などの既存の脱気法であってもよく、酸化処理と既存の脱気法の組み合わせでプラスチック混合物から高比重プラスチックを分離できるという効果を奏する。
【００３８】
また、プラスチック混合物の表面が親水化しているので前記既存の脱気法を液体中で使用する場合に従来より低エネルギーで脱気できるという効果を奏する。
【００３９】
酸化処理工程がオゾン処理をする工程の場合、脱気工程においてはオゾン気泡が残存していても消滅していてもよいが、消滅した方が脱気作用のためのエネルギーが減じられるという効果を奏する。
【００４０】
請求項４の発明は、オゾン処理工程から湿式比重分離工程まで廃プラスチック混合物を移動させなくてよく、１つの槽で酸化処理、脱気処理及び比重分離ができるので、設備を小型化できるという効果を奏する。
【図面の簡単な説明】
【００４１】
【図１】本発明にかかる方法概要のフロー図である。
【図２】未使用フィルム状プラスチックのオゾン処理有無による浮上率グラフである。
【図３】フィルム状を含む廃プラスチック混合物のオゾン処理有無による浮上率グラフである。
【図４】未使用フィルム状プラスチックのオゾン処理時間長さによる浮上率グラフである。
【発明を実施するための形態】
【００４２】
以下、本発明の実施の形態について説明する。
【００４３】
本発明は、図１に示すように酸化処理工程、及び酸化処理工程後の脱気工程、及び湿式比重分離工程を含む工程からなる。
【００４４】
まず、酸化処理工程である。酸化処理工程には準備工程を要し、該準備工程においては、数種類の低比重プラスチックと数種類の高比重プラスチックとを準備し、それぞれ５ｃｍ角以下の大きさに破断する。なお、廃プラスチックの大きさそのものでなくて５ｃｍ角以下の大きさにすることは、酸化処理の均一化、脱気作用による脱気効果向上、廃プラスチック混合物の同時処理量の増加などの効果がある。
【００４５】
酸化処理工程は、気体中または液体中において、塩素含有プラスチックの場合はオゾンにより特異的に親水化するので短時間で、また他のプラスチックの場合はより長い時間を要して酸化処理することで、すべてのプラスチック表面を疎水性から親水性に改質するという効果がある。
【００４６】
酸化処理方法は、液体中で酸化処理する場合は、前記破断したプラスチックと水を入れた槽の下部から、槽内を攪拌しながらまたは攪拌せずに、オゾン発生装置で発生させたオゾンを供給し液体中にオゾンを溶解させる。この溶解したオゾンまたはオゾン気泡がプラスチックに付着や内部に保持される気泡に接触し、オゾンを気泡内部に拡散することにより、ネジレたり、丸まったりしたフィルム状のプラスチック表面、及び凹凸面を有したり、凹み部を有する小片状や扁平状のプラスチック表面にも万遍なくオゾンを接触させることができる。
【００４７】
または、気体中で酸化処理する場合は、気体中において容器内に載置した前記破断したプラスチックに向けて、オゾン発生装置で発生させたオゾンを前記プラスチックに満遍なく付着するように噴射する。
【００４８】
これらのオゾン処理により、フィルム状や凹凸状などのどんな形状であろうともプラスチックの表面全面にオゾンを接触させることができる。
【００４９】
なお、オゾンを発生させる装置は、オゾン発生装置（ＰＯＸ−１０、富士電機社製）などの市販のオゾン発生装置でよい。
【００５０】
また、酸化処理方法としては、プラスチック表面に紫外線を照射する処理方法、またはプラスチック表面にプラズマを照射する処理方法などのプラスチックなどの高分子材料に酸化処理効果を有する公知の酸化処理方法でもよい。
【００５１】
次に、脱気工程である。該脱気工程は、気体中または液体中において酸化処理したプラスチックを、減圧化、超音波発射、攪拌または遠心式などの既存の脱気法で、湿式比重分離工程におけるプラスチックに付着または内包している気泡が存在しないようにする工程である。
【００５２】
ここで、脱気を開始する前のプラスチックの状態は、表面が酸化（親水化）されていればよく、気泡を付着させておく必要がないので、酸化処理に使用したときに発生したオゾン気泡がプラスチックの表面に残存していても消滅していてもよい。
【００５３】
脱気工程が攪拌や遠心式などの水流発生方法の場合においては、湿式比重分離工程においてＰＰやＰＥなどの低比重プラスチックに付着したフィルム状の高比重プラスチック、捩れて皺になり空気を内包したフィルム状の高比重プラスチック、凹凸等の複雑形状部の表面を有する高比重プラスチック、フィルム状、塊状、扁平状、及び異形状などすべて形状の高比重プラスチックを沈降させることができる水流速度及び水流発生時間などを設定し脱気作業を実施する。
【００５４】
また、脱気工程が減圧化または超音波発射の場合においても、湿式比重分離工程においてＰＰやＰＥなどの低比重プラスチックに付着したフィルム状の高比重プラスチック、捩れて皺になり空気を内包したフィルム状の高比重プラスチック、凹凸等の複雑形状部の表面を有する高比重プラスチック、フィルム状、塊状、扁平状、及び異形状などすべて形状の高比重プラスチックを沈降させることができる圧力設定、超音波の周波数等の設定、脱気時間の設定などを行い、脱気作業を実施する。
【００５５】
いずれかの脱気法による脱気処理後に湿式比重分離を実施することにより、ＰＰやＰＥなどの低比重プラスチックに付着したフィルム状のＰＶＣやＰＶＤＣなどの高比重プラスチック、捩れて皺になり空気を内包したフィルム状のＰＶＣやＰＶＤＣなどの高比重プラスチック、凹凸等の複雑形状部の表面を有する高比重プラスチック、フィルム状、塊状、扁平状、及び異形状などすべて形状の高比重プラスチックを沈降させることができる。
【００５６】
以上により、プラスチック混合物から高比重プラスチックをすべて沈降させ、低比重プラスチックをすべて浮上させて、比重分離することができる。
【００５７】
次に、実施例を挙げて本発明を説明するが、本発明は実施例により限定されるものでない。
【００５８】
フィルム状の高比重プラスチックの表面やネジレ内部の気泡を除去すること、微小片の高比重プラスチックの凹凸等の複雑形状部の表面の気泡を除去すること、及びフィルム状、塊状、扁平状、及び異形状などすべての形状の廃プラスチック混合物の表面の気泡を除去することの中で最も気泡の除去が難しいものとして、ネジレ内部に内包した気泡のあるフィルム状のプラスチックを沈降させることができればいかなる形状の高比重プラスチックも沈降させることができるので、フィルム状の高比重プラスチックの一例としてＰＶＣとＰＶＤＣを実施例として取り上げた。
【実施例１】
【００５９】
まず、酸化処理工程の準備工程である。未使用フィルム状プラスチック混合物のサンプルとして、２〜５ｃｍ長さで１〜２ｃｍ幅のＰＰフィルム、ＰＥフィルム、及びＰＶＤＣフィルムのサンプルを各１０片、そしてフィルム状を含む廃プラスチック混合物サンプルとして、実際に稼動している容器包装プラスチックの分離工場から入手した湿式比重分離で浮上していた２〜４ｃｍ長さで０．５〜１ｃｍ幅の皺やネジレを有するサンプルを１０ｇ分準備した。
【００６０】
未使用のＰＶＤＣフィルム状プラスチックには、ミキサー（型式ＭＸ−Ｘ１２、松下電器産業株式会社製）を用いて皺やネジレを加えたものと加えないものサンプルを準備した。しかし、ＰＰフィルム、ＰＥフィルムにはミキサーを用いた方法でもネジレを保持させることができず、実廃プラスチックにおいてもネジレがあるＰＰフィルム、ＰＥフィルムは見当たらなかったため、ネジレのないもののみを準備した。
【００６１】
酸化処理工程ではオゾン処理を行った。オゾン処理方法は、蒸留水の入った３Ｌのビーカーに準備した未使用フィルム状プラスチック混合物サンプルまたはフィルム状を含む廃プラスチック混合物サンプルを投入して別々にオゾン処理を行った。オゾン発生装置（ＰＯＸ−１０、富士電機社製）によりオゾン含有空気を発生させ、濃度１５０ｍｇ−Ｏ３／Ｌのオゾン含有ガスを流量約１００ｍＬ／ｍｉｎでビーカー下部に散気した。オゾン処理時間は３０分とし、オゾン処理中は攪拌を行った。
【００６２】
脱気工程は、攪拌を行い、容量３Ｌのビーカーに直径１０ｃｍの攪拌翼を水面付近で攪拌して、５５０ｒｐｍで１〜２分間攪拌した。
【００６３】
そして、攪拌を止め、ビーカー内において浮遊するプラスチックを含む液体が静置した後に浮上分と沈降分を別々に回収して調査した。
【００６４】
フィルム状を含む廃プラスチック混合物サンプルの場合では回収されたサンプルの種類を分析機器ＦＴ−ＩＲ（型式Ｓｐｅｃｔｒｕｍ  Ｏｎｅ  株式会社パーキンエルマージャパン社製）で測定し、分離精度を評価した。
【００６５】
本発明による未使用フィルム状プラスチック混合物サンプルに対する分離精度結果は、オゾン処理の有無による各プラスチックの浮上率で評価した。その結果を図２に示す。
【００６６】
図２において、オゾン処理をしなかった場合では、ＰＰ及びＰＥについては１００％浮上していた。ＰＶＤＣはネジレのない場合においても、オゾン処理なしについては５５０ｒｐｍ、２分間程度の攪拌では７割が浮上しており、ネジレだけでなく、表面の強い疎水性への気泡の付着のみでも、見かけ比重が１以下になり、大部分が浮上することが確認された。ネジレがある場合、オゾン処理なしでは、ＰＶＤＣは５５０ｒｐｍ、２分間程度の攪拌ではすべてが浮上していた。
【００６７】
次に、未使用フィルム状プラスチック混合物サンプルに対してオゾン処理を加えた場合をみると、ＰＰ及びＰＥの浮上率は変わらず１００％浮上していた一方で、ＰＶＤＣについては、ネジレなしで浮上率が０％に、ネジレ有りの場合でも１０％に減少できた。これにより、オゾン処理の効果が確認できた。
【００６８】
図４にオゾン処理時間の違いによる未使用フィルム状プラスチック混合物サンプルであるＰＥ、ＰＰ及びネジレ有のＰＶＤＣの浮上率の変化を示している。
【００６９】
図４により、オゾン処理も攪拌もしない場合は、ＰＥ、ＰＰ、ネジレ有ＰＶＤＣともすべて浮上したままであった。次に、５５０ｒｐｍで２分間攪拌のみ場合も、ＰＥ、ＰＰ、ネジレ有ＰＶＤＣともすべて浮上したままであった。
【００７０】
オゾン処理を１０分にした後に５５０ｒｐｍで２分間攪拌した場合は、ＰＥとＰＰとは浮上率はともに１００％のままであるが、ネジレ有ＰＶＤＣは浮上率は２０％となった。さらに、オゾン処理を３０分にした後に５５０ｒｐｍで２分間攪拌した場合は、ネジレ有ＰＶＤＣの浮上率は１０％になったことから、ネジレ有のフィルム状プラスチックに付着や内包された気泡を除去するにはオゾン処理時間を長くした方がより高精度の分離ができることがわかった。
【００７１】
これらの結果より、オゾン処理によりＰＶＤＣの表面が親水化され、表面に付着あるいはネジレ部分に内包される気泡が攪拌で除去されやすくなり、またオゾン処理時間を長くすることと攪拌時間を長くすることにより、比重分離における沈降性が大幅に向上し、高精度の分離ができることがわかった。
【実施例２】
【００７２】
次に、フィルム状を含む廃プラスチック混合物サンプルを対象にした本発明による分離精度を評価した。
【００７３】
実施例２の酸化処理工程及び脱気工程の実施方法は、実施例１と同じである。
【００７４】
図３にはフィルム状を含む廃プラスチック混合物サンプルに対するオゾン処理の有無による前記混合物の浮上率を示す。
【００７５】
図３より、オゾン処理なしで攪拌前の場合は浮上率が１００％であった。そして、オゾン処理なしで５５０ｒｐｍで２分間攪拌のみの場合は浮上率が９３．８％になった。さらに、オゾン処理を３０分にした後に５５０ｒｐｍで２分間攪拌した場合は浮上率が８９．９％に減少した。これは約４％の浮上していたフィルム状を含む高比重プラスチック分を沈降分に変えることができたことを示す。
【００７６】
ここで、表１にフィルム状を含む廃プラスチック混合物の比重分離時の浮上分及び沈降分の組成を示す。
【００７７】
【表１】
2011031545.tif 000003
【００７８】
表１は、攪拌前、オゾン処理無で攪拌した場合、及びオゾン処理有で攪拌した場合のＰＥ、ＰＰ、ＰＶＣとＰＶＤＣ、その他の各プラスチックの組成率の変化を示している。
【００７９】
表１により、攪拌前の浮上分は、ＰＥ６０．０ｗｔ％、ＰＰ３６．３ｗｔ％、ＰＶＣとＰＶＤＣ１．３ｗｔ％、その他プラスチック２．４ｗｔ％の組成で、沈降分はすべて０ｗｔ％であった。そして、オゾン処理を３０分にした後に５５０ｒｐｍで２分間攪拌すると、浮上分がＰＥ５３．１ｗｔ％、ＰＰ３６．３ｗｔ％、ＰＶＣとＰＶＤＣ０．０ｗｔ％、その他プラスチック０．５ｗｔ％で、沈降分がＰＥ６．９ｗｔ％、ＰＰ０．０ｗｔ％、ＰＶＣとＰＶＤＣ１．３ｗｔ％、その他プラスチック１．９ｗｔ％の組成に変化した。
【００８０】
したがって、比重分離を行う前に１．３ｗｔ％を占めているフィルム状の塩素含有プラスチック（ＰＶＣ及びＰＶＤＣ）はオゾン処理を行わない攪拌では内包する気泡などが抜けきらず浮遊してしまっていたが、オゾン処理を３０分行った結果、すべてのフィルム状の塩素含有プラスチックを沈降させることができた。
【００８１】
一方、表１において、それぞれの沈降分の成分変化をみると、ここではオゾン処理有の沈降分に本来の比重では浮上するはずのＰＥが沈降しているが、これは複層コーティングされているものや着色されているものが沈降したものであった。
【００８２】
これらの結果より、実廃プラスチックにおいても、フィルム状の未使用プラスチックで得られたのと同様のオゾン処理によるフィルム状の塩素含有プラスチックの表面に付着またはネジレ部分に内包される気泡を除去でき、その結果、比重分離における沈降性を大幅に向上でき、高精度の分離ができることを確認した。
【００８３】
したがって、最も分離しにくいと思われていたフィルム状の高比重プラスチックのネジレ部分に内包される気泡を除去することができたので、微小片の高比重プラスチックの凹凸等の複雑形状部の表面の気泡を除去でき、塊状、扁平状、異形状などすべての形状の廃プラスチック混合物の表面の気泡をすべて除去することができる。
【００８４】
これにより、廃プラスチックに対して酸化処理した後に高比重プラスチックがすべて沈降するまで攪拌することにより、廃プラスチック混合物からプラスチック自体の比重で高比重プラスチックと低比重プラスチックとを高精度で分離することができる。
【先行技術文献】
【特許文献】
【００８５】
【特許文献１】特開平１０−８６１５３号公報
【特許文献２】特許第２７９６９３４号公報
【特許文献３】特許第２７９６９３４号公報
【図１】
2011031545.tif 000004
【図２】
2011031545.tif 000005
【図３】
2011031545.tif 000006
【図４】
2011031545.tif 000007